КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы в производстве облицовочной плитки декоративных настенных панно.
Известна керамическая масса для изготовления облицовочной плитки, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в повышении прочности изделий, полученных из керамической массы.
Технический результат достигается тем, что керамическая масса для изготовления облицовочной плитки, содержащая каолин, бентонит, лесс, плиточный бой, дополнительно включает криолит и волластонит, причем компоненты находятся при следующем соотношении, мас.%: каолин 66,5-69,5; бентонит 19,0-21,0; лесс 4,0-5,0; плиточный бой 0,1-0,5; криолит 2,0-3,0; волластонит 4,0-5,0.
2
2
3
2
2
3
Для приготовления керамической массы могут быть использованы каолины, характеризующиеся следующим составом, мас.%: SiO 46,02-46,5; AlO 38,69-40,17; TiO 0,47-0,52; FeO 0,55-0,92; CaO 0,05-0,19; п.п.п. 13,34-13,97.
2
2
3
2
3
3
Могут быть использованы бентониты, содержащие, мас.%: SiO 64,7-73,0; AlO 9,87-13,41; FeO 1,92-2,72; CaO 0,98-1,6; MgO 2,13-2,99; SO 0,51-0,81; п.п.п.11,45-14,32.
2
2
3
2
3
2
2
Могут быть использованы лессы, содержащие, мас.%: SiO 50,58-55,08; AlO 11,58-13,16; FeO 3,72-5,19; CaO 12,2-14,86; MgO 2,3-3,03; NaO 1,44-3,88; KO 0,73-0,94; п.п.п. 2,53-5,3.
В таблице приведены составы керамической массы для изготовления облицовочной плитки.
Таблица
Компоненты
Состав, мас.%:
1
2
3
Каолин
69,5
68,4
66,5
Бентонит
19,0
20,0
21,0
Лесс
4,0
4,5
5,0
Плиточный бой
0,5
0,1
0,5
Криолит
2,0
2,5
3,0
Волластонит
5,0
4,5
4,0
Прочность на сжатие, МПа
12-15
12-15
12-15
2
Компоненты дозируют в требуемых количествах, размалывают до получения порошков с удельной поверхностью 2500-3500 см/г, смешивают и готовят керамическую массу с влажностью 9-13%. Из керамической массы прессуют облицовочную плитку, наносят на нее слой глазури и обжигают при температуре 1100-1150°C.
Источник информации:
1. SU 1542933, C04B 33/00, 1990.